СТАБИЛИЗАЦИЯ ВОДНЫХ АНИОННЫХ СМОЛЯНЫХ ДИСПЕРСИЙ ХЕЛАТИРУЮЩИМИ АГЕНТАМИ

1. Водная смоляная дисперсия, содержащая:
(1) анионную смолу,
(2) пигмент, содержащий катион двухвалентного металла, и
(3) хелатирующий агент, способный реагировать с пигментом.
2. Водная дисперсия по п.1, в которой анионная смола является продуктом реакции полиэпоксида с кислотой фосфора.
3. Водная дисперсия по п.2, в которой полиэпоксидом является полиглицидиловый эфир многоатомного фенола.
4. Водная дисперсия по п.2, в которой кислота фосфора выбрана из фосфорной кислоты, органофосфоновой кислоты и их смесей.
5. Водная дисперсия по п.1, в которой анионная смола содержится в количествах от 30 до 80 вес.% от веса твердых материалов в дисперсии.
6. Водная дисперсия по п.1, в которой катион двухвалентного металла выбран из кальция, стронция, магния и бария.
7. Водная дисперсия по п.1, в которой пигмент содержит хром.
8. Водная дисперсия по п.7, в которой пигментом является хромат стронция.
9. Водная дисперсия по п.1, которая содержит до 10 вес.% пигмента от веса водной дисперсии.
10. Водная дисперсия по п.1, в которой хелатирующим агентом является этилендиаминтетрауксусная кислота.
11. Водная дисперсия по п.1, в которой хелатирующий агент добавлен к водной дисперсии так, чтобы весовое отношение хелатирующего агента к пигменту составляло от 0,01:1 до 5:1.
12. Водная дисперсия по п.1, которая содержит азол.
13. Водная дисперсия по п.12, в которой азолом является бензотриазол.
14. Водная дисперсия по п.12, в которой азол содержится в водной дисперсии в количествах по меньшей мере 0,05 вес.% от веса водной дисперсии.
15. Способ нанесения покрытия электроосаждением на электропроводящую подложку, служащую анодом в электрической цепи, включающей анод и катод, которые погружены в водно-смоляную дисперсию, через которую между анодом и катодом проходит электрический ток, вызывающий осаждение смоляной композиции на аноде, отличающийся тем, что водная дисперсия содержит
(а) анионную смолу и
(b) продукт реакции:
(i) пигмента, содержащего катион двухвалентного металла, и
(ii) хелатирующего агента.
16. Способ по п.15, в котором анионная смола представляет собой продукт реакции полиэпоксида с какой-либо кислотой фосфора.
17. Способ по п.15, в котором анионная смола содержится в количествах от 30 до 80 вес.% от веса твердых материалов в водной дисперсии.
18. Способ по п.15, в котором катион двухвалентного металла выбирают из кальция, магния, стронция и бария.
19. Способ по п.15, в котором пигмент содержит хром.
20. Способ по п.15, в котором пигмент содержится в водной дисперсии в количествах до 10 вес.% от веса водной дисперсии.
21. Способ по п.15, в котором хелатирующим агентом является этилендиаминтетрауксусная кислота.
22. Способ по п.15, в котором водная дисперсия содержит азол.
23. Способ по п.22, в котором азолом является бензотриазол.
24. Способ по п.22, в котором азол содержится в водной дисперсии в количествах по меньшей мере 0,05 вес.% от веса водной дисперсии.